АВТОМОБИЛЬНЫЙ МАТЕРИАЛ С ПРЕВОСХОДНЫМИ ХАРАКТЕРИСТИКАМИ ПОТОКА ТЕКУЧЕЙ СРЕДЫ, ВЫСОКОЙ ЖЕСТКОСТЬЮ, ПРЕВОСХОДНОЙ ПЛАСТИЧНОСТЬЮ И НИЗКИМ КОЭФФИЦИЕНТОМ ЛИНЕЙНОГО ТЕПЛОВОГО РАСШИРЕНИЯ (CLTE)

2
1. Композиция со скоростью течения расплава MFR (230°С), измеренной согласно ISO 1133, в диапазоне от 10 до 50 г/10 мин, при этом в состав упомянутой композиции входит гетерофазный полипропилен (Н-РР1), гетерофазный полипропилен (Н-РР2), пластомер (Р) и минеральный наполнитель (F), при этом
2
(a) скорость течения расплава MFR (230°С) гетерофазного полипропилена (Н-РР1), измеренная согласно ISO 1133, находится в диапазоне от 3,0 до 30,0 г/10 мин, и в состав гетерофазного полипропилена (Н-РР1) входит
(а1) матрица (M1), состоящая из гомополимера пропилена, и
(а2) эластомерный сополимер (Е1), в состав которого входят звенья, являющиеся производными
пропилена и
этилена и/или альфа-олефинов С4-С20.
(b) гетерофазный полипропилен (Н-РР1) со скоростью течения расплава MFR2 (230°С), измеренной согласно ISO 1133, в диапазоне от 40,0 до 1000,0 г/10 мин, а массовое содержание в нем растворимых в холодном ксилоле веществ (XCS), измеренное согласно ISO 6427, составляет от 7,0 до 20,0%, при этом в состав гетерофазного полипропилена (Н-РР2) входит
(b1) матрица (М2), состоящая из гомополимера пропилена, и
(b2) эластомерный сополимер (Е2), в состав которого входят звенья, являющиеся производными
пропилена и
этилена и/или альфа-олефинов С4-С20.
(c) пластомер (Р), который отличается от эластомерного сополимера (Е1) и эластомерного сополимера (Е2).
2. Композиция по п.1, отличающаяся тем, что массовое содержание в гетерофазном полипропилене (Н-РР1) растворимых в холодном ксилоле веществ (XCS), измеренное согласно ISO 6427
(a) выше по сравнению с массовым содержанием в гетерофазном полипропилене (Н-РР2) растворимых в холодном ксилоле веществ (XCS), измеренным согласно ISO 6427 и/или
(b) находится в диапазоне от 22,0 до 50,0%.
3. Композиция по п.1 или 2, отличающаяся тем, что в гетерофазном полипропилене (Н-РР1)
(a) общее массовое содержание пропилена составляет от 75,0 до 92,0% и/или
(b) массовое содержание пропилена в растворимой в холодном ксилоле (XCS) фракции составляет от 50,0 до 75,0%.
4. Композиция по п.1 или 2, отличающаяся тем, что характеристическая вязкость (IV) растворимой в холодном ксилоле фракции (XCS) гетерофазного полипропилена (Н-РР1), измеренная согласно ISO 1268-1 (в декалине)
(a) больше характеристической вязкости (IV) растворимой в холодном ксилоле фракции (XCS) гетерофазного полипропилена (Н-РР2), измеренной согласно ISO 1268-1 (в декалине) и/или
(b) больше 2,5 дл/г.
2
5. Композиция по п.1 или 2, отличающаяся тем, что скорость течения расплава MFR (230°С) нерастворимой в холодном ксилоле фракции (XCI) гетерофазного полипропилена (Н-РР1), измеренная согласно ISO 3133
2
(a) меньше по сравнению со скоростью течения расплава MFR (230°С) нерастворимой в холодном ксилоле (XCI) фракции гетерофазного полипропилена (Н-РР2), измеренной согласно ISO 1133, и/или
(b) находится в диапазоне от 20,0 до 150,0 г/10 мин.
3
6. Композиция по п.1 или 2, отличающаяся тем, что скорость течения расплава MFR (230°С) нерастворимой в холодном ксилоле (XCI) фракции гетерофазного полипропилена (Н-РР2), измеренная согласно ISO 1133, находится в диапазоне от 100,0 до 1500,0 г/10 мин.
7. Композиция по по п.1 или 2, отличающаяся тем, что в гетерофазном полипропилене (Н-РР2)
(a) общее массовое содержание пропилена составляет от 85,0 до 96,0% и/или
(b) выше по сравнению с гетерофазным полипропиленом (Н-РР1) и/или
(c) массовое содержание пропилена в растворимой в холодном ксилоле (XCS) фракции составляет от 50,0 до 75,0%.
8. Композиция по п.1 или 2, отличающаяся тем, что характеристическая вязкость (IV), измеренная согласно ISO 1268-1 (в декалине), растворимой в холодном ксилоле фракции (XCS) гетерофазного полипропилена (Н-РР2), меньше 3,0 дл/г.
9. Композиция по п.1 или 2, отличающаяся тем, что в качестве пластомера (Р) используется линейный полиэтилен низкой плотности (LLDPE).
10. Композиция по п.1 или 2, отличающаяся тем, что пластомер (Р)
(a) содержит звенья, являющиеся производными этилена и, по крайней мере, один альфа-олефин С4-С20 и/или
(b) массовое содержание этилена в нем составляет, по крайней мере, 50%.
11. Композиция по п.1 или 2, отличающаяся тем, что
3
(a) плотность пластомера (Р), измеренная согласно ISO 1183-187, находится в диапазоне от 820 до 900 кг/м и/или
2
(b) скорость течения расплава пластомера (Р) MFR (190°С), измеренная согласно ISO 1133, находится в диапазоне от 3,0 до 15,0 г/10 мин.
12. Композиция по п.1 или 2, отличающаяся тем, что в качестве минерального наполнителя (F) используется тальк.
13. Композиция по п.1 или 2, отличающаяся тем, что
(a) ни вся композиция целиком, ни ее отдельные компоненты не подвергаются легкому крекингу и/или
(b) в состав композиции входят только гетерофазный полипропилен (Н-РР1), гетерофазный полипропилен (Н-РР2), и пластомер (Р).
14. Композиция по п.1 или 2, отличающаяся тем, что в массовый состав композиции входят следующие компоненты:
(а) гетерофазный полипропилен (Н-РР1) - от 20 до 40%,
(b) гетерофазный полипропилен (Н-РР2) - от 18 до 38%,
(c) пластомер (Р) - от 12 до 30%, и
(d) минеральный наполнитель (F) от 15 до 30%.
15. Автомобильная продукция, в состав которой входит композиция по любому из предыдущих пунктов.
16. Использование композиции по любому из предыдущих пп.1-14 в составе автомобильной продукции.
17. Технология производства композиции по любому из предыдущих пп.1-14, включающая этапы введения гетерофазного полипропилена (Н-РР1), гетерофазного полипропилена (Н-РР2), пластомера (Р) и минерального наполнителя (F) в экструдер, и их экструдирования с получением упомянутой композиции.